(57)【要約】【課題】  血管狭窄症の治療方法として、血管内で小型バルーンを拡張させ治療する血管形成術（ＰＴＡ、ＰＴＣＡ）が低侵襲治療法として広く行なわれている。しかし、この治療法の場合、高い確率で繰り返し狭窄（再狭窄）が生じる。この再狭窄率を低減する手法として、ステントを留置する手技が近年普及しているが、このステント留置術においても、約２０から３０％の頻度での再狭窄発生が報告されている。そこでステントに閉塞を制限する薬剤を被覆する試みがされているが、それでもなお狭窄率が高い頻度で発生するのが現状である。【解決手段】  略管状体に形成され、かつ略管状体の半径方向外方に伸長可能なステント表面に、平衡含水率１００％以上であり、極限伸び率が少なくとも２００％を超えるポリマーを含む層を有し、前記層に薬剤の大量保持を可能とした。【選択図】  なし【特許請求の範囲】
【請求項１】
略管状体に形成され、かつ略管状体の半径方向外方に伸長可能なステント表面に、平衡含水率１００％以上であり、極限伸び率が少なくとも２００％を超えるポリマーを含む層を有し、前記層に薬剤の大量保持が可能であることを特徴とする生体留置用ステント。
【請求項２】
前記薬剤が親水性薬剤である請求項１の生体留置用ステント。
【請求項３】
前記親水性薬剤が核酸医薬であることを特徴とする請求項２記載の生体留置用ステント。
【請求項４】
前記薬剤が免疫抑制剤であることを特徴とする請求項１記載の生体留置用ステント。
【請求項５】
前記免疫抑制剤が、例えばシクロスポリン、タクロリムス（ＦＫ−５０６）、シロリムス（ラパマイシン）、マイコフェノレートモフェチル、およびそれらのアナログであることを特徴とする請求項４記載の生体留置用ステント。
【請求項６】
免疫抑制剤がタクロリムス（ＦＫ−５０６）もしくはそのアナログからなることを特徴とする請求項５記載の生体留置用ステント。
【請求項７】
前記ポリマーがポリウレタンであることを特徴とする請求項１から６の何れかに記載の生体留置用ステント。
【請求項８】
前記親水性薬剤または前記ポリマーを膨潤可能な溶媒に可溶な薬剤が、前記層に保持されたことを特徴とする請求項１から７の何れかに記載の生体留置用ステント。
【請求項９】
前記層の外面に前記親水性薬剤または前記ポリマーを膨潤可能な溶媒に可溶な薬剤の放出速度を遅延させる表面層を設けることを特徴とする請求項８記載の生体留置用ステント。
【請求項１０】
前記表面層がポリマーから形成されることを特徴とする請求項９記載の生体留置用ステント。
【請求項１１】
ａ）前記ポリマーの溶液を作製する工程、ｂ）前記溶液をステント表面に付着させる工程、ｃ）溶媒を除去し、前記ポリマーを含む層を形成する工程、ｄ）前記薬剤を溶解可能で、かつ前記ポリマーを膨潤可能な溶媒を用いて、前記薬剤溶液を作製する工程、ｅ）前記薬剤溶液を前記ポリマーを含む層に含浸させる工程、ｆ）溶媒を除去し、前記薬剤を前記ポリマーを含む層に保持する工程、を含むことを特徴とする請求項１から１０の何れかに記載の生体内留置用ステントの製法。
【発明の詳細な説明】
【技術分野】
【０００１】
本発明は血管増殖過剰病の予防または治療に用いる医療用の生体留置用ステントに関する。
【背景技術】
【０００２】
現在、我々が直面する重大な健康上の問題のひとつに動脈硬化による血管狭窄が存在する。その治療方法として、血管内で小型バルーンを拡張させ治療する血管形成術（ＰＴＡ、ＰＴＣＡ）が低侵襲治療法として広く行なわれている。しかし、この治療法の場合、高い確率で繰り返し狭窄（再狭窄）が生じる。この再狭窄率を低減する手法として、アテレクトミー、レーザー治療、放射線治療などが試みられており、他の方法としてはステントを留置する手技が近年普及している。
【０００３】
ステントとは、血管あるいは他の生体内管腔が狭窄もしくは閉塞することによって生じる様々な疾患を治療するために、その狭窄もしくは閉塞部位を拡張し、その管腔サイズを維持するためにそこに留置する医療用具として主に用いられるものであって、金属や高分子からなっているものが一般的である。ステントは一般的には、血管内にカテーテルによって挿入され、血管内腔の機械的支持を行うために動脈壁の不健全な部分と接触するように拡張される。ステント留置術により再狭窄の発生頻度を有意に低減することが示されているが、まだなお高い確率で再狭窄を引き起こしているのが現状である。例えば、心臓冠動脈を挙げると、ステント留置術を実施しても、約２０から３０％の頻度での再狭窄発生が報告されている。この再狭窄は生物学的な血管損傷、ステント留置による血管損傷から誘発される。血管損傷から誘発される典型的な血管狭窄・再狭窄は内膜平滑筋細胞の増殖に起因していると考えられている。血管損傷に続いて平滑筋細胞の増殖が開始され、次に平滑筋細胞が内膜へ移行する。次いで内膜における平滑筋細胞が、基質沈着を伴って増殖し、内膜肥厚を生じる。またＴ細胞、マクロファージ等も内膜へ移行すると考えられている。
【０００４】
そこで、ステントに閉塞を制限する薬剤を被覆し、再狭窄率低減を狙う試みが提案されている（特許文献１）。閉塞を制限する薬としては、抗凝固薬、抗血小板薬、抗痙薬、抗菌薬、抗腫瘍薬、抗微生物薬、抗炎症薬、抗物質代謝薬、免疫抑制剤、等の多数の薬剤が検討されている。免疫抑制剤に関して挙げると、シクロスポリン、タクロリムス（ＦＫ−５０６）、シロリムス（ラパマイシン）、マイコフェノレートモフェチル、およびそれらのアナログ、等をステントに被覆し、再狭窄を低減する試みが提案されている。具体的な例では、特許文献２では免疫抑制剤で知られるシロリムス（ラパマイシン）を被覆したステントが開示され、特許文献３では抗腫瘍薬であるタキソール（パクリタクセル）を被覆したステントが開示されている。さらには、例えば、特許文献４および特許文献５では、タクロリムス（ＦＫ−５０６）を被覆したステントが開示されている。
【０００５】
再狭窄率を低減させるために必要な薬剤量は薬剤の種類によって異なる。十分な効果を発現させるために必要な薬剤量を確実にステント表面に保持させる方法については、これらの先行技術中では明確に開示されていない。
【特許文献１】特表平５−５０２１７９
【特許文献２】特開平６−９３９０
【特許文献３】特表平９−５０３４８８
【特許文献４】ＷＯ０２／０６５９４７
【特許文献５】ＥＰ１２５４６７４
【発明の開示】
【発明が解決しようとする課題】
【０００６】
これらの状況を鑑み本発明が解決しようとするところは、従来の生体留置用ステントにおいて生じる繰り返し狭窄（再狭窄）率を低減することが可能な量の薬剤が保持された生体留置用ステントを提供することである。
【課題を解決するための手段】
【０００７】
上記の課題の解決のために本発明者らが鋭意検討した結果、略管状体に形成され、かつ略管状体の半径方向外方に伸長可能なステント表面に、平衡含水率１００％以上であり、極限伸び率が少なくとも２００％を超えるポリマーを含む層を有し、前記層に薬剤の大量保持が可能であることを特徴とする生体留置用ステントを提供する。
【０００８】
ここで、前記薬剤は親水性薬剤から選ばれることが好ましく、さらに前記親水性薬剤は核酸医薬であることが好ましい。また、前記薬剤は免疫抑制剤から選ばれてもよく、例えば、タクロリムス（ＦＫ−５０６）、シクロスポリン、シロリムス（ラパマイシン）、アザチオプリン、マイコフェノレートモフェチルもしくはこれらのアナログから選ばれることがより好ましく、タクロリムス（ＦＫ−５０６）であることがさらに好ましい。
【０００９】
また、前記ポリマーはポリウレタンであることが好ましい。
【００１０】
さらに、前記親水性薬剤または前記ポリマーを膨潤可能な溶媒に可溶な薬剤が、前記層に保持されていることが好ましい。また、前記層の外面に前記親水性薬剤または前記ポリマーを膨潤可能な溶媒に可溶な薬剤の放出速度を遅延させる表面層を設けてもよく、この場合、前記表面層はポリマーから形成されていることが好ましい。
【００１１】
本発明にかかる生体内留置用ステントの製法は、ａ）前記ポリマーの溶液を作製する工程、ｂ）前記溶液をステント表面に付着させる工程、ｃ）溶媒を除去し、前記ポリマーを含む層を形成する工程、ｄ）前記薬剤を溶解可能で、かつ前記ポリマーを膨潤可能な溶媒を用いて、前記薬剤溶液を作製する工程、ｅ）前記薬剤溶液を前記ポリマーを含む層に含浸させる工程、ｆ）溶媒を除去し、前記薬剤を前記ポリマーを含む層に保持する工程、を含むことが好ましい。
【発明の効果】
【００１２】
本発明にかかる生体留置用ステントによれば、略管状体に形成され、かつ略管状体の半径方向外方に伸長可能なステント表面に、平衡含水率１００％以上であり、極限伸び率が少なくとも２００％を超えるポリマーを含む層を有し、前記層に薬剤の大量保持が可能であることを特徴とするため、従来の生体留置用ステントにおいて生じる狭窄、再狭窄の発生率を低減させることが可能である。
【発明を実施するための最良の形態】
【００１３】
以下に、本発明に係るステントの実施形態について説明するが、本発明はこれらに制限されるものではない。
【００１４】
本発明の形態は、略管状体に形成され、かつ略管状体の半径方向外方に伸長可能なステント表面に、平衡含水率１００％以上であり、極限伸び率が少なくとも２００％を超えるポリマーを含む層を有し、前記層に薬剤が保持されることを特徴とするものである。
【００１５】
平衡含水率が１００％を超えるポリマー層を有するため、ステントを任意の物質の水溶液に浸漬した際、ポリマー層は水溶液によって膨潤する。従って、薬剤の水溶液に浸漬することによって、ポリマー層は薬剤の水溶液によって膨潤する。加熱、減圧等の方法によって水分を乾燥させることで、薬剤はポリマー層に容易に保持される。薬剤水溶液の濃度、ステントの浸漬時間等により、ポリマー層に保持される薬剤の量を容易に制御することが可能であり、特に薬剤水溶液の濃度を高くすることにより、大量の薬剤の保持が容易に実現される。また、水以外の溶媒であっても、ポリマー層が膨潤可能であり、かつ薬剤が溶解可能な溶媒であれば、同様の方法で容易に薬剤の保持量を制御でき、大量の薬剤の保持が実現可能である。薬剤を大量に保持することで、薬剤の特性に応じた放出挙動、例を挙げると、生体内留置初期に薬剤を大量に放出させることや長期間にわたって薬剤を徐放させることが容易に実現できる。
【００１６】
ステントは小径に畳まれた状態でカテーテルを用いて生体内に導入される。留置する際にステントはそれ自身の物理的特性（形状記憶性、超弾性等）によって自己拡張するか、カテーテルが有するバルーンの拡張力によって強制的に拡張されるか、いずれかの方法で拡張される。どちらの方法の場合でも、ステントは半径方向外方に拡張されるため、ステント表面には大きな変形が生じる。従って、ステント表面に設けられたポリマーの極限伸び率が低い場合には、ステントの拡張に伴ってポリマー層の破壊やステントからの剥離等が生じる可能性が高くなる。例えば、心臓冠動脈の場合、生体内でポリマー層の剥離が生じると剥離したポリマー片により急性冠閉塞等の重篤な副作用をもたらす危険性が増大する。しかしながら、本発明ではポリマー層を構成するポリマーとして極限伸び率が２００％を超えるものを使用するため、上述したような破壊や剥離の可能性は極めて低い。このようなポリマーとしてはポリウレタンが好ましい。ポリウレタンは血液適合性に優れ、完全埋め込み型人工心臓の表面処理、心臓ペースメーカー用のリード線の被覆等、生体に長期間留置される医療用具に広く使用されている。さらに、ポリウレタンは一般的に耐たわみ性に優れ、強靱で且つ高い伸縮性を有するため、ステント表面にポリウレタンからなる層を設けた場合、ステントの拡張に伴うポリウレタン層の破壊や剥離を生じる可能性は他のポリマーよりもさらに低いものとなる。また、ポリウレタンは密着性に優れるため、コーティング層の肉薄化も可能である。
【００１７】
本発明にかかるステントのひとつの実施形態として、薬剤は親水性薬剤であることが好ましい。上述のように、親水性薬剤の水溶液にステントを浸漬することで、親水性薬剤の大量保持が可能となる。親水性薬剤の種類は限定されないが、デコイ、アンチセンス等の核酸医薬であることが好ましい。特定の転写調節因子の結合部位の結合を阻害し、活性化される遺伝子群の発現抑制あるいは発現増強を目的として合成されたオリゴヌクレオチドがデコイであり、転写調節因子の結合部位を含む塩基配列を有している。デコイは二重鎖を形成した状態で細胞内へ導入され、転写調節因子の結合部位への結合阻害によりプロモーター活性を低下させる。また、人工的に合成した特定の遺伝子と結合する塩基配列を有する核酸（アンチセンス）を細胞内に投与することで、遺伝子の相補性を利用し、特定の遺伝子の発現を抑制することも可能である。ステント留置後の狭窄発現に関与する遺伝子が解明されつつあるため、それらに対するデコイやアンチセンスをステント表面に大量に保持し、効果的に細胞内へ取り込ませることで狭窄発現を抑制することが可能となる。
【００１８】
本発明にかかるもう一つ別の実施形態として、薬剤は免疫抑制剤であることが好ましい。免疫抑制剤としては、シクロスポリン、タクロリムス（ＦＫ−５０６）、シロリムス（ラパマイシン）、マイコフェノレートモフェチルやそれらのアナログ（エバロリムス、ＡＢＴ−５７８、ＣＣＩ−７７９、ＡＰ２３５７３等）が好ましく、タクロリムス（ＦＫ−５０６）がさらに好ましい。上述した免疫抑制剤を用いることで狭窄発現にかかる血管平滑筋細胞の増殖を抑制することが可能であり、中でもタクロリムス（ＦＫ−５０６）の増殖抑制効果が最も大きく狭窄抑制に効果的である。
【００１９】
免疫抑制剤はそのほとんどが疎水性であり、水溶液を調整することは困難である。従って、ステント表面のポリマー層に免疫抑制剤を保持させる場合は、免疫抑制剤を溶解可能でかつポリマー層を膨潤可能な溶媒を用いて免疫抑制剤溶液を作製し、ポリマー層を有するステントを含浸させるとよい。この方法により、再狭窄を防止するために必要な量の免疫抑制剤を容易に保持させることができる。
【００２０】
ベースとなるステントは、ステンレス鋼、Ｎｉ−Ｔｉ合金、Ｃｕ−Ａｌ−Ｍｎ合金、タンタリウム、Ｃｏ−Ｃｒ合金、イリジウム、イリジウムオキサイド、ニオブ等の金属材料が好適に使用される。ステントの作製は、当業者が通常作製する方法と同様に、筒状の金属材料チューブをレーザーカットによりステントデザインにカットし、電解研磨を施すことで作製することが可能である。しかし、作製方法はこの方法に限定されず、エッチングによる加工方法や、平板金属をレーザーカットしてから丸めて溶接する方法、金属ワイヤーを編みこむ加工方法等の手法も可能である。また、金属材料に限定されず、ポリオレフィン、ポリオレフィンエラストマー、ポリアミド、ポリアミドエラストマー、ポリウレタン、ポリウレタンエラストマー、ポリエステル、ポリエステルエラストマー、ポリイミド、ポリアミドイミド、ポリエーテルエーテルケトンのような高分子材料、セラミック、ハイドロキシアパタイト等の無機材料も使用され得る。これらの高分子材料や無機材料を用いたステントの作製方法は、本発明の効果を制限するものではなく、それぞれの材料に適した加工方法を任意に選択することができる。
【００２１】
ステント表面にポリマー層を設ける方法としては、ステントをポリマー溶液にディッピングする方法、ポリマー溶液をスプレーによりステントに噴霧する方法等の方法が使用可能である。上述した方法はいずれもコーティングによる方法であるが、別途作製したポリマーのシートをステント表面に貼り付けても構わない。コーティングによる場合、ポリマー溶液を作製する際に使用する溶媒はポリマーの溶解性を有する任意の溶媒を選択することができる。溶媒の揮発性等を調整するために２つ以上の溶媒を用いた混合溶媒としてもよい。ポリマー溶液の濃度は特に制限されず、ポリマー層の表面性、必要となる薬剤保持量、保持させた薬剤の放出挙動等を勘案して任意の濃度とすることができる。
【００２２】
このような溶媒を用いて作製したポリマー溶液をステントに塗布し乾燥させる操作または当該液にステントを浸漬し乾燥させる操作を少なくとも１回以上繰り返すことにより、ステントへポリマー層を設けることができる。スプレーによりコーティングを行う際、ポリマー層の表面を均一化するためスプレーノズルとステントとの距離を５０ｃｍ以下とすることが好ましく、１０ｃｍ以上、３０ｃｍ以下がより好ましい。また、スプレーコーティングまたはディッピングを行う際ステントを回転させてもよく、ポリマー層の表面を均一化するためには５０ｒｐｍ以上が好ましい。さらに、ポリマー層の表面性を制御するために、ステントにポリマー溶液を塗布する途中および／または塗布した後に余分なポリマー溶液を除去してもよい。除去する手段としては、振動、回転、減圧等が挙げられ、これらを複数組み合わせてもよい。
【実施例】
【００２３】
（実施例１）
ベースとなるステントは、当業者が通常作製する方法と同様に、ステンレス鋼（ＳＵＳ３１６Ｌ）の内径１．５０ｍｍ、外径１．８０ｍｍの筒状チューブをレーザーカットによりステントデザインにカットし、電解研磨を施すことで作製した。使用したステントの展開図を図１に、模式図を図２に示した。ステント長さを１３ｍｍ、厚みを１２０ｕｍ、拡張後の公称径を３．５ｍｍとした。ステントはバルーンエクスパンダブルタイプと言われるもので、カテーテルの先端部付近にバルーンを備えたバルーンカテーテルを使ってステントを拡張・留置するタイプのものである。バルーンエクスパンダブルタイプのステントは、バルーンカテーテルのバルーン部分に収縮された状態でセットされ、目的個所までデリバリーさせた後、バルーンを拡張することで拡張・留置される。
【００２４】
核酸医薬のモデルとして以下の配列のDNAを合成した。
【００２５】
１）ＧＡＣ  ＴＴＡ  ＧＴＡ
２）ＴＡＣ  ＴＡＡ  ＧＴＣ
１）および２）を混合して２本鎖とした後、純水に溶解させ０．１ｇ／ｍｌの濃度に調整した（ＤＮＡ水溶液）。また、ポリエーテルベースポリウレタン樹脂（平衡含水率１５０％、極限伸び率４３０％）をクロロホルムに溶解させ、０．５％（ｗ／ｗ）の濃度に調整した（ウレタン溶液）。直径１００μｍのステンレス製ワイヤをステントの一端に固定し、他端を攪拌機に接続することで、ステントを長さ方向に鉛直に保持した。攪拌機を１００ｒｐｍで回転させながら、スプレーガンを用いて作製したウレタン溶液をステントに吹き付けることで溶液をステントに付着させた。スプレーガンのノズルからステントまでの距離は１０ｃｍとした。吹き付け後に６０℃で３０分間乾燥した。吹き付けと乾燥の操作を５回繰り返すことでステント１個あたり１５０μｇの前記ウレタンがコーティングされた。このウレタンコーティングステントをＤＮＡ溶液に１時間浸漬した後、真空乾燥を１時間行った。これによりステントにコーティングされたＤＮＡ量は３００μｇであった。
【００２６】
（比較例１）
ポリマーとして、ポリエーテルベースポリウレタン樹脂（平衡含水率２％、極限伸び率３９０％）を用いた以外は実施例１と同様に作製した。コーティング量は、ステント１個あたりポリマー１５０μｇ、ＤＮＡ１２０μｇであった。
【００２７】
（比較例２）
ポリマーとして、ポリ−（Ｌ）−乳酸（平衡含水率１％、極限伸び率４％）を用いた以外は実施例１と同様に作製した。コーティング量は、ステント１個あたりポリマー１５０μｇ、ＤＮＡ１１０μｇであった。
【００２８】
（ステント拡張実験）
バルーンカテーテルのバルーン部分に実施例１、比較例１、比較例２のステントを固定し、バルーンを拡張させることによってステントを拡張させた。拡張圧は８ａｔｍで３０秒間行い、拡張後、走査型電子顕微鏡（ＳＥＭ）にて観察を行った。
【００２９】
ＳＥＭによる観察では、比較例２のステント表面のポリマーにひび割れが生じていた。しかし実施例１、比較例１においてはポリマーにひび割れが観察されなかった。これは極限伸び率の違いによるものと考えられる。極限伸び率が低い場合、拡張によるステントの変形にポリマーが対応できず、ひび割れが生じたと推定される。従って、ステントにコーティングするポリマーは極限伸び率の高いものが適しているといえる。
【００３０】
また、実施例１と比較例２の薬剤保持量の違いは、平衡含水率の違いによるものと考えられる。比較例１ではポリマーの平衡含水率が低いため、ポリマー内に薬剤が含浸せず、コーティングされた薬剤は乾燥時に表面に残存したもののみである。一方、実施例１ではポリマーの平衡含水率が高いため、多量の薬剤をポリマー層に含浸・保持させることが可能である。
【００３１】
（実施例２）
７０％エタノール水溶液にタクロリムス（ＦＫ５０６）を溶解させ、０．１ｇ／ｍｌの濃度に調整した（タクロリムス溶液）。薬剤溶液としてタクロリムス溶液を用いた以外は実施例１と同様に作製した。コーティング量はステント１個あたりポリマー１５０μｇ、タクロリムス２５０μｇであった。
【００３２】
（実施例３）実施例２のステントを作製後、薬剤放出を遅延させる目的で実施例１で使用したポリマー溶液をスプレーし、実施例２のステントの外面に薬剤を含まないポリマー層（重量１００μｇ）を設けた。
【００３３】
（比較例３）ポリマーおよび薬剤をコーティングしていないベースとなるステントを比較例３とした。
【００３４】
（比較例４）薬剤を含浸させる操作を省いた以外は実施例１と同様に作製した。
【００３５】
（ミニブタへの留置実験）
実施例２、３および比較例３、４のステントを用いて、ミニブタ（クラウン、雌、月齢８から１２ヶ月）へのステント留置実験を実施し、評価を行った。麻酔下でミニブタの右大腿動脈にシース（６Ｆｒ）を挿入し、シースから挿入したガイディングカテーテル（６Ｆｒ）の先端を左冠状動脈入口部にエンゲージさせた。ガイディングカテーテル経由で左冠状動脈前下行枝および左冠状動脈回旋枝へとステントをデリバリーした後、拡張・留置した。ガイディングカテーテルおよびシースを抜去した後、右大腿動脈を結紮し止血した。ステントを留置する部分は血管径が約２．８０ｍｍの部位とし、ステント拡張径を３．５０ｍｍとすることで留置部分におけるステント径／血管径の比を約１．２５とした。血管径２．８０ｍｍの部位が選定できない場合には、ステントを拡張・留置する際のバルーンの拡張圧力を変化させ、ステント径／血管径の比を約１．２５とするように調整した。本実験においては、ステントの内径をステント拡張径と定義した。免疫抑制剤を含むステントについてはミニブタ１頭当たりの最大留置数を１個とした。免疫抑制剤を含まないステントについてはミニブタ１頭当たりの最大留置数に制限を設けなかった。
【００３６】
留置実験を実施する前日より剖検日まで、アスピリン３３０ｍｇ／ｄａｙ、チクロピジン２５０ｍｇ／ｄａｙを混餌投与した。留置１ヵ月後にミニブタを安楽死させ心臓を摘出した。ステントを留置した冠状動脈を心臓より摘出し、１０％中性緩衝ホルマリン溶液中で浸漬固定した。樹脂包埋後、各ステントの中央部の切片を作製し、Ｈ．Ｅ．染色（ヘマトキシリン・エオジン染色）、およびＥ．Ｖ．Ｇ．染色（エラスチカ・ワン・ギーソン染色）を行い、拡大観察を実施した。評価項目として、各ステント断面の血管内腔面積（ＬＡ：Ｌｕｍｅｎ  Ａｒｅａ）、血管内弾性板内側面積（ＩＥＬＡ：Ａｒｅａ  ｗｉｔｈｉｎ  ｔｈｅ  Ｉｎｔｅｒｎａｌ  Ｅｌａｓｔｉｃ  Ｌａｍｉｎａ）を測定した。血管内腔面積（ＬＡ）および血管内弾性板内側面積（ＩＥＬＡ）を用いて血管閉塞率を次式に従い算出した。実施例２および３、比較例３および４のそれぞれについて、各３個のステント留置を行った。評価結果を表１に示す。
【００３７】
血管閉塞率（％）＝（１−（ＬＡ／ＩＥＬＡ））×１００
【００３８】
【表１】
2005065981.tif 000002
【００３９】
表１を参照すると、免疫抑制剤を多量に有する実施例２および３では、比較例３および４と比べて顕著に血管閉塞率が低下し、優れた効果を示している。さらに、実施例３においては血管閉塞率がほぼ３０％程度とより優れた成績であることから、薬剤放出を遅延させるためのコーティングは有効であると考えられる。
【産業上の利用可能性】
【００４０】
以上のごとく、本発明にかかる生体留置用ステントによれば、略管状体に形成され、かつ略管状体の半径方向外方に伸長可能なステント表面に、平衡含水率１００％以上であり、極限伸び率が少なくとも２００％を超えるポリマーを含む層を有し、前記層に薬剤の大量保持が可能であるため、ステント留置部の狭窄の発現を著しく低減させ、血管増殖過剰病の予防または治療に極めて有用である。
【図面の簡単な説明】
【００４１】
【図１】ステントの展開図
【図２】ステントの模式図
【図１】
2005065981.tif 000003
【図２】
2005065981.tif 000004